КОМБИНАЦИЯ ДЛЯ КОНТРОЛЯ ФИЛЬТРАЦИИ И МИГРАЦИИ ГАЗА

1. Применение, в качестве агента контроля фильтрации и/или миграции газов во флюиде (F), закачиваемом под давлением в подземную формацию, причем указанный флюид (F) содержит твердые частицы (p) и/или вступает в контакт с твердыми частицами (p) в нефтеносной породе после его закачки, комбинации, содержащей
(i) блок–сополимер (P), содержащий
первый блок (A), который адсорбирован на по меньшей мере части частиц (p), и
второй блок (B), состав которого отличается от состава указанного первого блока (A), со средневесовой молекулярной массой выше 10000 г/моль, например, выше 100000 г/моль, и растворимой во флюиде (F),
(ii) частицы, способные обеспечить эффект барьера для газа, предпочтительно латекс и/или частицы оксида кремния.
2. Применение по п. 1, причем частицы, способные обеспечить эффект барьера для газа (ii), являются латексом.
3. Применение по п. 2, причем латекс находится в форме суспензии, содержащей от 40 до 50 вес.% сухого латекса.
4. Применение по п. 3, причем количество сухого латекса составляет от 1,5 до 6 вес.% от количества твердых частиц (p), содержащихся во флюиде (F).
5. Применение по п. 1 или 2, причем латекс является бутадиен–стирольным латексом.
6. Применение по п. 5, причем весовое отношение бутадиена к стиролу составляет от 30:70 до 70:30, предпочтительно от 40:60 до 60:40.
7. Применение по п. 3, причем отношение концентрации полимера (P) к концентрации сухого латекса составляет от 4 до 8 вес.%.
8. Применение по п. 1, причем частицы, способные обеспечить эффект барьера для газа (ii), являются частицами оксида кремния.
9. Применение по п. 8, причем частицы оксида кремния находятся в аморфной форме.
10. Применение по п. 8 или 9, причем количество оксида кремния составляет от 1,5 до 6 вес.% от количества твердых частиц (p), содержащихся во флюиде (F).
11. Применение по п. 8 или 9, причем частицы оксида кремния являются диспергированными или находятся в виде агрегатов, состоящих из первичных частиц размерами от 5 нм до 5 мкм, предпочтительно от 50 нм до 500 нм.
12. Применение по п. 1, причем количество полимера (P) составляет от 0,1 до 0,5 вес.% от количества твердых частиц (p), содержащихся во флюиде (F).
13. Применение по одному из пп. 1–12, причем флюид (F) является водным флюидом, и причем блок (B) является блоком, состоящим, по меньшей мере преимущественно, из мономерных звеньев, выбранных из группы, состоящей из мономерных звеньев U1–U5, определенных ниже, и смесей этих мономерных звеньев:
мономерные звенья U1: мономерные звенья, содержащие акриламидную функциональную группу,
мономерные звенья U2: мономерные звенья, содержащие сульфокислотную или сульфонатную функциональную группу,
мономерные звенья U3: нейтральные мономерные звенья, включая сложные эфиры α,β–этиленово–ненасыщенных моно– или дикарбоновых кислот с алкандиолами C2–C30 или сложные эфиры полиэтиленгликоля, тетрагидрофурфурилакрилат, винилацетамид, винилпирролидон, N–винилпиперидон, N–винил капролактам, N–винил–5–метил–2–пирролидон, N–винил–5–этил–2–пирролидон, N–винил–6–метил–2–пиперидон, N–винил–6–этил–2–пиперидон, N–винил–7–метил–2–капролактам, N–винил–7–этил–2–капролактам;
мономерные звенья U4: мономерные звенья, содержащие аммониевую группу, включая амиды α,β–этиленово–ненасыщенных моно– или дикарбоновых кислот с диаминами, содержащими по меньшей мере одну группу первичного или вторичного амина; Ν,Ν–диаллиламины и N,N–диаллил–N–алкиламины;
мономерные звенья U5: акрилатные мономерные звенья, содержащие группу COOH или COO–,
причем блок (B) необязательно  может содержать гидрофобные мономеры в малых количествах, обычно на уровне от 0,05 до 10 вес.% от полной массы мономерных звеньев в блоке (B).
14. Применение по одному из предыдущих пунктов, причем флюид (F) представляет собой нефте–цементный раствор, содержащий полимер (P) в качестве добавки.
15. Применение по п. 14, причем
блок (B) содержит мономерные звенья U1, содержащие акриламидную функциональную группу, в частности, звенья диметилакриламида DMA, и необязательно, звенья U2, содержащие сульфокислотную или сульфонатную функциональную группу, в частности, звенья акриламидометилпропансульфоновой кислоты (AMPS),
и блок (B) имеет средневесовую молекулярную массу в диапазоне от 150000 до 750000 г/моль, предпочтительно от 200000 до 700000 г/моль.